Brevet FR2622126A1 — publié le 19890428

CATALYSEUR POUR LE TRAITEMENT DES GAZ D'ECHAPPEMENT DES MOTEURS A COMBUSTION INTERNE ET PROCEDE DE FABRICATION DE CE CATALYSEUR La présente invention concerne un catalyseur pour le traitement des gaz d'échappement des moteurs à combustion interne et un procéde de fabrication de celui-ci. Elle concerne plus particulièrement un catalyseur du type comprenant un support monolithique sur la surface duquel est imprégnée une phase catalytiquement active. Les catalyseurs du type monolithe sont généralement formés d'un substrat revêtu d'une couche ou d'une pellicule en matière poreuse sur laquelle est imprégnée ou déposée la phase catalytiquement active. Ces catalyseurs sont utilises pour la purification catalytique des gaz d'échappement des moteurs à combustion interne fonctionnant à l'essence et des moteurs diesel. Le substrat est une structure inerte et rigide, appelée également monolithe, généralement en céramique ou métallique. Cette structure a, le plus souvent, une forme en nids d'abeille comprenant des canaux ou conduits. Un grand nombre de catalyseurs a déjà été proposé pour l'élimination des hydrocarbures imbrlés, du monoxyde de carbone, des oxydes d'azote contenus dans les gaz d'échappement des moteurs à combustion interne. Ces catalyseurs sont soit multifonctionnels, soit des catalyseurs d'oxydation. Un catalyseur est multifonctionnel s'il permet d'éliminer les trois types principaux de composés polluants contenus dans les gaz d'échappement, à savoir les hydrocarbures imbrlés, les oxydes d'azote et le monoxyde de carbone. Un cataly- seur est appelé catalyseur d'oxydation quand il permet d'oxyder les hydrocarbUres imbrûlés et le monoxyde de carbone contenus dans les_ gaz d'échappement. Ces catalyseurs, bien que possédant dans certains cas une activité suffisante pour satisfaire les normes anti-pollution en vigueur dans des pays comme les Etats-Unis d'Amérique, le Japon ou l'Europe présentent l'inconvénient majeur d'avoir une activité cataiytique diminuant au crurs de leur fonctionnement dans un pot catalytlque. Les catalyseurs multifonctionnels contiennent generalement un ou plusieurs métaux precieux associés eventuellement a un ou plusieurs métaux additionnels tels que, par exemple, le nickel, le fer, ie zirconium, le vanadium, le chrome ou le cérium, déposés sur un support monolithique. Ainsi, a titre d'exemple, le brevet européen n 27 069 décrit un catalyseur comprenant un support a base d'oxyde réfractaire et une phase catalytiquement active constituée de cerium, fer et d'au moins un métal pris dans le groupe comprenant l'iridium et le rhodium, et un métal pris dans le groupe du platine et du palladium. Le brevet européen n 54 472 décrit un catalyseur multifonctionnel comprenant un substrat inerte en nids d'abeille revêtu par une couche ou pellicule d'oxyde réfractaire, la phase active étant constituée de cuivre, cérium ou fer, d'au moins un métal pris dans le groupe comportant le platine ou le palladium et d'au moins un métal pris dans le groupe comprenant l'iridium et le rhodium. La phase active est déposée ou imprégnée de façon uniforme sur la surface du support monolithique, par immersion totale du support dans une solution de précurseurs des éléments de la phase active. Les catalyseurs d'oxydation comprennent généralement un ou plusieurs métaux de la mine du platine tels que le platine et le palladium et éventuellement un ou plusieurs métaux additionnels tels que, le nickel, le fer, le zirconium, le vanadium, le chrome ou le cérium. A titre d'exemple, on peut citer les catalyseurs décrits dans les brevets européens n 100 267 et 145 584 de la demanderesse., D'autres exemples de catalyseurs multifonctionnels ou d'oxydation sont donnés dans les brevets européens n 60 740, 126 676 et 170 588 de la demanderesse. L'invention a notamment pour but de remédier à la perte d'activité au cours du temps des catalyseurs connus en proposant un 2622 1 26 catalyseur du type comprenant un support monolithlque e- des phases catalytiques différentes déposées séleiectlvement sur des parties distinctes du support monolithique. Ce catalyseur presente une excellente activité ainsi qu'une stabillte remarquable même apres une duree de fonctionnement relativement longue. A cet effet, l'invention propose un catalyseur pour le traitement des gaz d'échappement des moteurs à combustion interne du type comprenant un support monolithique sur lequel est déposée ou imprégnee une phase catalytiquement active, caractérisé en ce que sur une partie de la longueur dudit catalyseur, a partir d'une extremité, le catalyseur comprend une première phase catalytique- ment active et en ce que sur l'autre partie de sa longueur, il comprend une seconde phase catalytiquement active. Par catalyseur, on entend des catalyseurs multifonctionnels et/ou des catalyseurs d'oxydation tels que définis ci-dessus. Selon une caractéristique de l'invention, le support monolithique est constitué par un substrat inerte et de forme rigide revêtu par une pellicule ou une couche en matière poreuse, avantageusement réfractaire. Cette matière poreuse est, dans un mode préféré de l'invention, une matière macroporeuse. Comme matière poreuse convenable, on peut citer à titre d'exemple les oxydes réfractaires choisis dans le groupe comprenant les oxydes d'aluminium, magnésium, calcium, strontium, baryum, scandium, yttrium, lanthanides, gallium, silicium, titane, zirconium, hafnium, thorium, niobium, tantale, chrome, molybdène, tungstène. Dans un mode de réalisation préférée de l'invention, l'oxyde réfractaire est un oxyde d'aluminium. Des exemples de revêtement & base d'oxyde d'aluminium convenables pour l'invention sont décrits dans le brevet européen n0 73 703 au nom de la Société Rhône-Poulenc. Ce revêtement peut être déposé notamment par immersion du substrat rigide dans une suspension d'alumine ou une solution d'un précurseur d'alumine, puis séchage et calcination. Il est également possible de réaliser un écoulement de la suspension d'alumine ou de 2 6 2 2 1 2 6 la solution d'un sel d'aluminium à travers les canaux du substrat. Ce revêtement peut également être obtenu par application d'une couche d'alumine active puis calcination. Le revêtement poreux et son procédé de dépôt ne sont pas critiques pour l'invention. Les substrats convenables pour l'invention sont notamment les substrats metalliques ou en matière céramique. Les substrats en matière céramique sont, par exemple, ceux comportant comme matière principale la cordiérite, l'alumine, la mullite, la porcelaine, les carbures de bore ou de silicium. Les substrats métalliques convenables sont notamment ceux obtenus à partir d'alliages de fer, de nickel et de chrome ou ceux obtenus à partir d'alliages de fer, de chrome, aluminium et cobalt tels que ceux connus sous la marque KANTHAL ou ceux obtenus à partir d'alliages de fer, de chrome d'aluminium et d'yttrium connus sous la marque FECRALLOY. Le métal peut aussi être de l'acier carbone ou de la fonte simple. On peut avantageusement prétraiter les substrats métalliques à base d'aluminium par chauffage en atmosphère oxydante dans des conditions de durée et de température qui permettent de former, à partir de l'aluminium contenu dans l'alliage, une couche superfi- cielle d'oxyde d'aluminium. Dans le cas des aciers carbones ou de la fonte, on peut également les prétraiter par recuit du fer ou de l'acier recouvert d'une couche d'aluminium pour obtenir un revête- ment d'une couche de diffusion aluminium/fer. La structure du substrat rigide est avantageusement une structure cellulaire en nids d'abeille qui peut être de forme hexagonale, tétragonale, triangulaire ou ondulée, elle doit permettre le passage de gaz dans les canaux ou conduits formés lors de leur fabrication par extrusion, laminage, solidification d'éléments en forme de feuille etc. Par ailleurs, les revêtements poreux mis en oeuvre selon l'invention sont avantageusement traités de façon à leur conférer une bonne stabilité thermique au cours du temps. Ces traitements, bien connus de l'homme de l'art, consistent notamment dans une stabilisation de la particule d'alumine ou du revêtement en oxyde d'aluminium par les métaux alcalinoterreux, la silice et/ou les terres rares. Les phases cataiytiquement actives convenables pour l'invention sont & base de métaux précieux choisis dans le groupe comprenant le platine, le palladium, le rhodium, l'iridium. Il est possible d'associer ces métaux entre eux. Selon une caractéristique de l'invention, les phases catalytiquement actives comprennent des métaux non précieux appelés métaux additionnels choisis dans le groupe comprenant le nickel, le fer, le zirconium, le vanadium, le chrome, le cérium, le tungstène, le manganèse, l'étain, le germanium, le cobalt, l'uranium, le rhénium, les terres rares. Selon une autre caractéristique de l'invention, les métaux additionnels peuvent être déposés sur le support poreux du catalyseur monolithique de manière uniforme sur toute la surface de ce catalyseur, ou sur seulement une partie de cette surface, sur l'autre partie pouvant être imprégnée un autre métal ou uniquement un métal précieux. Ces métaux additionnels, quand ils sont présents de manière homogène sur le catalyseur, peuvent être mélangés & la solution d'alumine avant l'application du support poreux sur le substrat monolithique. Ils peuvent, bien entendu, également être déposés par immersion du substrat revêtu du support dans une solution de précurseur de ces métaux ou par coulée de cette solution dans les canaux, puis calcination de l'ensemble. Quand ces métaux ne sont pas appliqués de manière homogène sur la surface du support, le procédé utilisé pour leur application sera avantageusement celui décrit ci-dessous pour l'application des métaux précieux. L'invention a également pour objet un procédé de fabrication d'un catalyseur selon l'invention, c'est-à-dire d'un catalyseur de structure monolithique comprenant une phase catalytiquement active différente sur sa longueur. De maniere générale, le procéde de i'invention permet le dépôt d'éléments sur un support de structure monolithique de façon contrô62e sur une partie de la longueur dudit support, et le dépôt d'autres éléments ou des mêmes iélements à des concentrations différentes sur l'autre partie du support. Le procède de l'invention consiste a, successivement: - tremper une extrémité du support de structure monolithique dans un volume déterminé de solution d'un précurseur d'au moins un élément constituant de la première phase catalytlquement active à imprégner, - retourner le support monolithique pour faire s'écouler la dite solution sur une longueur déterminée du support, - tremper l'autre extremité du support dans une solution d'un précurseur d'au moins un élément constituant de la seconde phase catalytiquement active à imprégner, - retourner le support pour faire s'écouler ladite solution imprégnée, - sécher et calciner le support ainsi imprégné. Par solution d'un précurseur d'une phase catalytique, on entend une solution d'un sel ou composé de l'élément ou d'au moins un des éléments constituant la phase catalytique, ces sels et composés étant thermiquement décomposables. La concentration en sel de la solution est choisie en fonction de la quantité de phase active à déposer sur le support. La surface d'imprégnation de la première phase active est déterminée par le volume de solution adsorbé. Ainsi, selon une caractéristique de l'invention, le volume adsorbé de la première phase catalytique est égal au volume poreux de la partie du support monolithique & imprégner. Toutefois, le volume adsorbé de solution de la seconde phase _ catalytique peut être avantageusement supérieur au volume poreux de l'autre partie du support monolithique à imprégner. Il est également possible, sans sortir du cadre de l'invention, de répéter ces opérations avec le même support après l'avoir séché et calciné. Ainsi, il est possible de déposer successivement plusieurs éléments sur le support et sur des surfaces déterminées,-qui peuvent varier. Donc, le procédé de l'invention permet d'avoir une nature et/ou concentration de phase catalytique différentes sur la longueur du catalyseur. Les concentrations des phases catalytiques sur le support ne sont pas critiques. D'autres caractéristiques, détails et but de l'invention apparaîtront plus clairement au vu des exemples indiqués ci-dessous et donnés uniquement à titre indicatif. Exemple 1 - Préparation d'un support de catalyseur de structure monolithique. On prépare un liant et une charge d'alumine selon le procédé décrit dans la demande de brevet européen n 73 703. Le liant d'alumine (I) est préparé selon le procedé suivant: 000 g d'alumine obtenue par deshydratation d'hydrargillite dans un courant de gaz chaud à 800 C sont introduits dans un autoclave contenant une solution d'acide nitrique. On chauffe la suspension en l'agitant pendant 4 heures à 180 C. La suspension obtenue, qui constitue le liant d'alumine (I) est séchée par atomisation à 150 C pour obtenir une poudre présentant aux rayons X une structure de boehmite fibrillaire. Une partie de cette poudre est calcinée sous air à 600 C pendant deux heures pour obtenir la charge d'alumine (II). On disperse 200 g de liant alumine (I) sous forme de poudre dans deux litres d'eau, après agitation on ajoute 800 g de charge d'alumine (II). Après agitation, on obtient une suspension utilisée pour le.ievétement d'une structure monolithique en céramique en 2- forme de nids d'abeille présentant soixante deux cellules par cm. Cette structure est plongée dans la suspension précitée contenant % en poids d'alumine. Après égouttage et séchage de la structure monolithe pour vider entièrement les canaux, celle-ci est calcinée à 600 C pendant trois heures. On obtient ainsi un support monolithique sur lequel on impregnera des phases catalytiques. Exemple 2 - Catalyseur A selon l'invention On immerge un support monolithique de 1,98 litre enduit comme à l'exemple i dans une solution aqueuse de nitrate de cerium pour déposer, après calcination, 6 % en poids de cérium par rapport au substrat poreux et au support alumine. Le cérium est ainsi réparti uniformément sur toute la surface du support. Selon l'invention, les métaux précieux sont déposés de manière différenciée sur le support monolithique. Ainsi, le support est imprégné par trempage d'une face dans 169 ml d'une solution aqueuse d'acide hexachloroplatlnique. Après adsorption totale de la solution, le support est retourné pour laisser s'ecouler la solution imprégnée sur la partie déterminée de celui-ci. On trempe ensuite l'autre face du support dans 169 ml d'une solution aqueuse de nitrate de rhodium. Après adsorption de la solution, le support est à nouveau retourné pour laisser s'écouler la solution ainsi adsorbée. Le catalyseur à structure monolithique est ensuite séché à C puis activé par calcination. Le catalyseur ainsi préparé contient globalement et en poids rapporté au catalyseur monolithique 0,200 % de platine, 0,010 % de rhodium et 6 % de cérium. Toutefois, dans la première partie du catalyseur (environ 50 % de sa longueur totale), la phase active a la composition suivante rapportée au poids total de cette partie du catalyseur mono- lithique: Ce: 6 % Pt: 0,40% tandis que dans l'autre partie, la phase active a la concentration suivante Ce: 6 % Rh: 0,02 % 2622 1 26 Exemple 3 - Catalyseur (B) selon l'invention On imprègne un support de catalyseur par immersion de la structure monolithique de volume 0,933 1 enduit comme à l'exemple 1 dans une solution aqueuse de nitrate de cérium et de nitrate de zirconyle dont les concentrations sont telles, qu'après immersion et calcination, le monolithe contient 6 % en poids de cérium et 2 % en poids de zirconium. Le support monolithique est ensuite imprégné sur une partie de sa longueur par trempage d'une de ces faces d'extrémité dans 96 ml d'une solution aqueuse d'acide hexahydroxyplatinique contenant 0,5 g de platine. La structure est ensuite retournée pour laisser s'écouler la solution imprégnée sur la longueur désirée. Son autre face d'extrémité est alors trempée dans 64 ml d'une solution aqueuse de trichlorure de rhodium et de nitrate de palladium contenant 0,05 g de rhodium et 0,5 g de palladium. Le support est ensuite retourné pour laisser s'écouler la solution de rhodium et de palladium dans les pores non remplis par la première solution de platine. L'ensemble est ensuite séché et calciné comme à l'exemple 2. Le catalyseur lB) ainsi préparé contient en poids rapporté à la totalité du catalyseur 0,10 % de platine, 0,010 % de rhodium, 0,10 % de palladium, 6 % de cérium et 2 % de zirconium. Toutefois, sur la première partie du catalyseur représentant % de sa longueur, la composition de la phase catalytique est: 0,166 % Pt 6 % Ce 2 % Zr sur l'autre partie de la longueur, la phase catalytique a la composition suivante 0,025 % Rhodium "t 0,25 % Palladium 6 % Cérium 2 % Zirconium (concentrations exprimées en poids d'élément par rapport au poids total de la partie du catalyseur monolithique concerné). 2622 1 26 Exempie 4 - Catalyseur (C) selon l'invention On imprègne un support de catalyseur par immersion de la structure monolithique de volume 0,933 1 enduit comme à l'exemple 1 dans une solution aqueuse de nitrate de cerium et de nitrate ferrique dont les concentrations sont telles, qu'après immersion et calcination, le monolithe contient 6 % en poids de cérium et 2 % en poids de- fer. Le support monolithique est ensuite imprégné sur une partie de sa longueur par trempage d'une de ces faces d'extrémité dans 80 ml d'une solution aqueuse d'acide hexahydroxyplatinique contenant 10 g de platine. La structure est ensuite retournée pour laisser s'écouler la solution impregnee sur la longueur désirée. Son autre face d'extrémité est alors trempée dans 80 ml d'une solution aqueuse de trichlorure de rhodium contenant 0,05 g de rhodium. Le support est ensuite retourné pour laisser s'écouler la solution de rhodium dans les pores non remplis par la première solution de platine. L'ensemble est ensuite séché et calciné comme à l'exemple 2. Le catalyseur (C) ainsi préparé contient en poids rapporté à la totalité du catalyseur 0,20 % de platine, 0,010 % de rhodium, 6 % de cérium et 2 % de fer. Toutefois, sur la première partie du catalyseur représentant % de sa longueur, la composition de la phase catalytique est: 0,4 % Pt 6 % Ce 2 % Fe sur l'autre partie de la longueur, la phase catalytique a la composition suivante: 0,02 % Rhodium 6 % Cérium 2 %Fer (concentrations exprimées comme dans l'exemple précédent). 2622 126 il Exempl 5 - Lataiyseur Sti selon l 'art arnerieur Crn impregne par une solution aqueuse de cérium et de zirconium un support monolittique de 0, 933 litre comme a l'exemple 3. Apres immersion et calcination, le monolithe contient 6 % en poids de cérium et 2 % en poids de zirconium. Le support monolithique est ensuite immergé dans 160 ml d'une -solution aqueuse d'acide hexahydroxyplatinique, de trichiorure de rhodium hydrate et de nitrate de palladium contenant 0,25 g de platine, 0,025 g-de rhodium et 0,25 g de palladium. Le catalyseur est ensuite traité comme à l'exemple 3. Le catalyseur (D; ainsi préparé contient en poids rapporté au catalyseur monolithique 0,10 % de platine, 0,010 % de rhodium, 0,1 % de palladium, 6 % de cérium et 2 % de zirconium repartis uniformément sur toute la surface du support. Exemple 6 - Activités des divers catalyseurs mesurées sur voiture Le présent exemple rassemble les résultats obtenus sur voiture selon les normes en vigueur aux Etats-Unis d'Amérique avec les divers catalyseurs (A), (B), (C), et (D) décrits respectivement dans les exemples 2 & 5, après un vieillissement de 800 heures sur banc moteur. Les catalyseurs monolithiques ont été montés dans des enveloppes métalliques soudées et installées sur la ligne d'échappement. Les catalyseurs monolithiques préparés selon l'invention ont été placés de telle façon que la partie imprégnée par la première solution d'imprégnation corresponde à la face d'entrée des gaz dans le catalyseur. Les vieillissements ont été effectués en plaçant le pot catalytique à une distance de 0,70 m de la sortie culasse d'un moteur d'automobile accouplé a un frein dynamométrique. Le moteur utilisé était un moteur RENAULT Type J7T.718 d'une cylindrée de 2 165 cm alimenté par injection électronique d'essence (système BOSCH L-Jétronic avec régulation de richesse par sonde à oxygène). Le cycle de marche du moteur pendant le vieillissement comportait les quatre phases suivantes: 2 d2 2 1 2 6 I - 6 minutes de ralenti, II minutes à 4 000 tours/minute, 54 chevaux, III - 4 minutes a 2 500 tours/minute, 25 chevaux, IV - 25 minutes à 4 000 tours/minute, 54 chevaux. La température des gaz en entrée pot catalytique était de 80C à 820 C pendant les phases Il et IV du cycle. Le contrôle du vieillissement des catalyseurs a eté effectué en transférant les pots catalytiques sur un véhicule RENAULT FUEGO USA modèle 1985 muni du même type de moteur que celui utilisé pour les essais de vieillissement au banc. Les mesures d'émissions ont été effectuées sur un banc à rouleau en suivant la procédure américaine FTP décrite dans l'article suivant: "Federal Register, Vol. 42, n 124 - June 28, 1977, pages 32 906 à 33 004, Title 40 Protection of Environment, Chap. 1, Environmental Protection Agency, Part 86 Central of air pollution from new-motor vehicles and new-motor vehicle engines". Le réglage du frein hydraulique simulant la résistance à l'avancement du véhicule sur route, effectué conformément à la norme fédérale américaine correspondait sur le banc à rouleaux utilisé à une force de traction à la balance de 25 kg-f à 80 km/h. Les émissions de base du véhicule sans pot catalytique étaient les suivantes: Co: 13,6 g/mile HC: 2,6 g/mile NO: 3,3 g/mile x 2622 1 26 TABLEAU I: Emissions d'oxyde de carbone (CO), d'hydrocarbures (HC) et d'oxydes d'azote (NO) mesurées sur voiture suivant le cycle américain FTP 75 exprimées en gramme par mile : *:::- Emission après vieillissement: *: : Ex: Catalyseur: du catalyseur sur banc-moteur: :: :: pendant 800 heures: :: :: (g/mile): ::::.. ............... _ _-: :: :: CO HC NO: x : Invention: 2: A: 3,12 0,35 0,70 :::: :: 3: B: 3,37 0,39 0,85: :: ::: *:: 4: . C: 3,05 0,33 0,75: :Art: : antérieur: 5: D: 6,80 1,30 1,10 On peut constater que la stabilité de l'activité des catalyseurs multifonctionnels préparés selon l'invention est améliorée par rapport à celle d'un catalyseur multifonctionnel préparé selon l'art antérieur. Exemple 7 - Catalyseur (E) selon l'invention On immerge un support monolithique de 1,98 1 enduit comme & l'exemple 1 dans une solution aqueuse de nitrate de cérium pour déposer après calcination 6 % en cérium par rapport au substrat poreux et au support d'alumine. Le cerium est ainsi réparti ur.iformement sur toute la surface du support. Selon l'invention, les métaux precieux sont déposés de manière différenciée sur e support monolithique. Ainsi, le support est imprégné par trempage d'une face dans 169 ml d'une solution aqueuse d'acide hexachloroplatinique contenant 0,8 g de platine. Apres adsorption totale de la solution, le support est retourné pour laisser s'écouler la solution imprégnée sur la partie déterminée du support. On trempe ensuite l'autre face du support dans 169 ml d'une solution aqueuse d'acide hexachloroplatinique et de chlorure de palladium contenant 0,2 g de platine et 1 9 de palladium. Après adsorption de la solution, le support est a nouveau retourné pour laisser s'écouler la solution ainsi adsorbée. Le catalyseur à structure monolithique est ensuite séché à OC puis activé par calcination. Le catalyseur (D) ainsi préparé contient globalement et en poids rapporté au catalyseur monolithique 0,1 % de platine, 0,1% de palladium et 6 % de cérium. Toutefois, dans la première partie du catalyseur (environ 50 % de sa longueur totale), la phase active a la composition suivante rapportée au poids total de cette partie du catalyseur monolithique. Ce: 6 % Pt: 0,16% tandis que dans l'autre partie, la phase active a la concentration suivante: Ce: 6 % Pt: 0,04 % P.d: 0,2 % Exemple 8 - Catalyseur (F) selon l'art antérieur On réalise un catalyseur monolithique par immersion du support dans une solution de nitrate de cérium pour obtenir comme à 2622 1 26 l'exemple 6 apres calcination un support monolithique contenant 6 % de cérium en poids. Ce support imprégné est ensuite immergé dans une solution aqueuse d'acide hexachloroplatinique et de chlorure de palladium. Le catalyseur obtenu après calcination contient 0,1 % de platine; 0,i % de palladium et 6 % de cérium. La phase catalytique a une composition homogène sur toute la surface du catalyseur. Exemple 9 - Tenue en endurance des catalyseurs D et E pour l'oxydation du monoxyde de carbone et des hydrocarbures imbrûlés dans les gaz d'échappement d'un moteur sur banc d'essais Le moteur utilisé pour ces essais est un moteur RENAULT R20 type 843/20 de cylindrée totale 1 647 cm, équipé d'une alimentation en air secondaire par des clapets Pulsair. Le carburant consommé par le moteur dans ces essais est de l'essence sans plomb contenant toutefois une teneur résiduelle en plomb ajustée dans tous les cas à 0,013 g/l. Le moteur étant accouplé à un frein dynamométrique, le régime de rotation et la charge imposés au moteur sont réglés de manière à réaliser le même cycle que celui décrit dans l'exemple 6. Les réglages de carburation et d'allumage sont ceux préconisés par le constructeur. Les catalyseurs monolithiques ont été montés dans des enveloppes métalliques soudées et installées sur la ligne d'échappement à une distance de 0,85 m de la sortie culasse. Les catalyseurs monolithiques préparés selon l'invention ont été placés. de telle façon que la partie imprégnée par la première solution d'imprégnation corresponde à la face d'entrée des gaz dans le catalyseur. "Le contrôle de l'efficacité des catalyseurs s'effectue en fin d'essai en transférant les pots sur un autre banc moteur qui comporte un dispositif permettant de faire varier la température des gaz en entrée pot sans modification des réglages du moteur. La conversion des polluants est déterminée par l'analyse des gaz en 2622 1 2 6 amont et en avai du pot pour des temperatures de gaz comprises entre 300 et 550 C. Le tableau 2 ci-dessous rassemble les résultats obtenus avec les catalyseurs E et F apres environ I 000 heures de marche (vitesse volumétrique horaire des gaz = 29 500). :EX:Catalyseur:Polluants: Température ( C) ::: : -............................... ::: :300:325:350: 400:450: 500: 550 ----- -- ---------......:---:---:---:-----.:---:.....: ---- ::: CO 6: 70: 94: 95: 95: 95,5:95,5 lnvention:7: E: : ::- :: :: -::: HC : 2: 35: 67: 76: 80: 84:85,5 - -:-......:......---:---:---:..:---:..:.. Art: :: CO: 0 : 0: 22: 89: 90: 91:91,5 :8: F:: : ::: :: antérieur::: HC: 0 : 0: 10: 57,5: 66: 71:75,5 ::: ::::: :: On peut constater que la stabilité de l'activité du catalyseur d'oxydation préparé selon l'invention est sensiblement améliorée par rapport à celle du catalyseur d'oxydation préparé selon l'art antérieur. 2 6 2 2 1 2 6 REVENDICATIONS 1. Catalyseur pour le traitement des gaz d'échappement des moteurs à combustion interne du type comprenant un support monolithique dont la surface est imprégnée par une phase catalytiquement active, caractérisé en ce que, sur une partie de sa longueur à partir d'une de ses extrémités, il comprend une première phase catalytiquement active, et sur l'autre partie de sa longueur, une seconde phase catalytiquement active. 2. Catalyseur selon la revendication 1, caractérisé en ce que le support monolithique est constitué d'un substrat monolithique rigide comprenant des canaux et d'une couche de matière poreuse à la surface dudit substrat. 3. Catalyseur selon la revendication 2, caractérisé en ce que la matière poreuse précitée est une matière macroporeuse. 4. Catalyseur selon la revendication 2 ou 3, caractérisé en ce que la matière poreuse précitée est à base d'alumine. 5. Catalyseur selon l'une des revendications précédentes, caractérisé en ce que la première et/ou la seconde phase catalytiquement active comprend au moins un métal précieux choisi dans le groupe comprenant le platine, le palladium, le rhodium, l'iridium. 6. Catalyseur selon l'une des revendications précédentes, caractérisé en ce que la première et/ou la seconde phase catalytiquement active comprend au moins un métal choisi dans le groupe comprenant le nickel, le fer, le zirconium, le vanadium, le chrome, le cérium, le tungstène, le manganèse, l'étain, le germanium, le cobalt, l'uranium, le rhénium, les terres rares. -'7. Catalyseur selon la revendication 6, caractérisé en ce que le métal précité est imprégné sur la totalité de la surface du catalyseur. 8. Catalyseur selon la revendication 5 ou 6, caractérisé en ce que sur une partie de la surface du catalyseur sont présents un ou plusieurs métaux précités. 2622 1 26 9. Catalyseur selon la revendication 8, caracterise en ce que sur l'autre partie de la surface du catalyseur sont presents des métaux différents ou à des concentrations différentes des metaux imprégnés sur la première partie precitée. 10. Procédé de fabrication d'un catalyseur selon l'une des revendications précédentes caractérisé en ce qu'il consiste successivement à: - tremper une extremité du support monolithique dans un volume déterminé de solution d'un précurseur d'au moins un éléiment constituant de la première phase catalytiquement active à imprégner, - retourner ledit support pour faire s'écouler ladite solution sur une longueur déterminée du support, - tremper l'autre extrémité dudit support dans une solution d'un précurseur d'au moins un élément constituant de la seconde phase catalytiquement active a imprégner. retourner le support pour faire s'écouler ladite solution imprégnée. - sécher et calciner ledit support imprégné. il. Procédé selon la revendication 10, caractérisé en ce que le volume déterminé de solution de précurseur d'élément constituant de la première phase catalytiquement active est égal au volume poreux de la partie du support monolithique à imprégner par ladite première phase catalytiquement active. 12. Procédé selon l'une des revendications 10 ou 11, caractérisé en ce que le volume de solution de précurseur d'élément constituant de la seconde phase catalytiquemerit active est au moins égal au volume poreux de l'autre partie du support monolithique à imprégner par ladite seconde phase catalytiquement active. ?622126 13. Procede selon l'une des revendications 10 à 12 caractérise en ce que' le substrat inerte monolithique est revétu par une matière poreuse puis séché et calciné préalablement à l'imprégnation des première et seconde phases catalytiquement actives. 14. Procédé selon l'une des revendications 10 à 13, caractérisé en ce que les éléments constituant une phase catalytiquement active sont imprégnés simultanément. 15. Procédé selon l'une des revendications 10 à 13, caractérisé en ce que les éléments constituant une phase catalytiquement active sont imprégnés successivement, le support étant séché et calciné après chaque imprégnation. 16. Procédé selon l'une des revendications 10 à 15, caractérisé en ce que les éléments communs aux deux phases catalytiquement actives sont imprégnés de manière uniforme sur toute la surface du support en une seule étape d'imprégnation. 17. Catalyseur selon l'une des revendications 1 à 9 caractérisé en ce qu'il est un catalyseur multifonctionnel. 18. Catalyseur selon l'une des revendications 1 à 9, caractérisé en ce qu'il est un catalyseur d'oxydation.